(57)【特許請求の範囲】
【請求項１】
５６０〜６２０ｎｍの範囲に吸収極大を有し、該吸収極大の半値幅が１０〜５０ｎｍであり、吸収極大波長における透過率が０．１％以上、５０％以下であり、かつ４００ｎｍ〜４６０ｎｍおよび６２０ｎｍ〜７００ｎｍの透過率が８０％以上である光吸収層を有しており、かつ該光吸収層が少なくともオキソノール色素またはシアニン色素から選ばれる１種以上の色素を含み、該色素によって上記５６０〜６２０ｎｍの範囲の吸収極大が付与されていることを特徴とするプラズマディスプレイパネル表示用光学フィルター。
【請求項２】
５６０〜６２０ｎｍの範囲に加えて５００〜５５０ｎｍの範囲にも吸収極大を有し、５００〜５５０ｎｍの範囲の吸収極大の半値幅が５０〜１５０ｎｍであることを特徴とする請求項１に記載の光学フィルター。
【請求項３】
該光吸収層が透明支持体上に形成されていることを特徴とする請求項１又は２に記載の光学フィルター。
【請求項４】
該光吸収層がゼラチンをマトリクスとして含むことを特徴とする請求項１〜３のいずれかに記載の光学フィルター。
【請求項５】
該光吸収層に含まれる色素が会合体を形成していることを特徴とする請求項１〜４のいずれかに記載の光学フィルター。
【発明の詳細な説明】
【０００１】
【発明の属する技術分野】
本発明は、透明支持体およびフィルター層を有する光学フィルターに関する。特に、本発明は、プラズマディスプレイパネル（ＰＤＰ）の表面に、色再現性改良のため取り付けられる光学フィルターに関する。
【０００２】
【従来の技術】
液晶表示装置（ＬＣＤ）、プラズマディスプレイパネル（ＰＤＰ）、エレクトロルミネッセンスディスプレイ（ＥＬＤ）、陰極管表示装置（ＣＲＴ）、蛍光表示管、電界放射型ディスプレイのような画像表示装置は、原則として、赤、青、緑の三原色の光の組み合わせでカラー画像を表示する。しかし、表示のための光を理想的な三原色にすることは、非常に難しい（実質的には不可能である）。例えば、プラズマディスプレイパネル（ＰＤＰ）では、三原色蛍光体からの発光に余分な光（波長が５００乃至６２０ｎｍの範囲）が含まれていることが知られている。
そこで、表示色の色バランスを補正するため特定の波長の光を吸収するフィルターを用いて、色補正を行うことが提案されている。フィルターによる色補正については、特開昭５８−１５３９０４号、同６１−１８８５０１号、特開平３−２３１９８８号、同５−２０５６４３号、同９−１４５９１８号、同９−３０６３６６号、同１０−２６７０４号の各公報に記載がある。しかし、これらの方法でいろ補正を行うとディスプレイの輝度が低下したり、色バランスが低下するという問題があった。
【０００３】
【発明が解決しようとする課題】
本発明の目的は、色純度を低下させる波長の光を選択的にカットし、色バランスを補正することのできる光学フィルターを提供することにある。特に緑と赤の色純度を改良するとともに色バランスを補正することのできる光学フィルターを提供することである。本発明の別の目的は、それを用いた画像表示装置を提供することである。
【０００４】
【課題を解決するための手段】
本発明の目的は下記（１）〜（７）の光学フィルター、画像表示装置、およびプラズマディスプレイパネルによって達成された。
（１）５６０〜６２０ｎｍの範囲に吸収極大を有し、該吸収極大の半値幅が１０〜５０ｎｍであり、吸収極大波長における透過率が０．１％以上、５０％以下であり、かつ４００ｎｍ〜４６０ｎｍおよび６２０ｎｍ〜７００ｎｍの透過率が８０％以上である光吸収層を有しており、かつ該光吸収層が少なくともオキソノール色素またはシアニン色素から選ばれる１種以上の色素を含み、該色素によって上記５６０〜６２０ｎｍの範囲の吸収極大が付与されていることを特徴とするプラズマディスプレイパネル（ＰＤＰ）表示用光学フィルター。
（２）５６０〜６２０ｎｍの範囲に加えて５００〜５５０ｎｍの範囲にも吸収極大を有し、５００〜５５０ｎｍの範囲の吸収極大の半値幅が５０〜１５０ｎｍであることを特徴とする項１に記載の光学フィルター。
（３）該光吸収層が透明支持体上に形成されていることを特徴とする項１又は２に記載の光学フィルター。
（４）該光吸収層がゼラチンをマトリクスとして含むことを特徴とする項１〜３のいずれかに記載の光学フィルター。
（５）該光吸収層に含まれる色素が会合体を形成していることを特徴とする項１〜４のいずれかに記載の光学フィルター。
（６）項１に記載の光学フィルターを表面に保持することを特徴とするＰＤＰ用前面板。
（７）項１〜５に記載の光学フィルターをＰＤＰモジュールの表面、前面板の表面、前面板の裏面の少なくとも一面に設けたことを特徴とするＰＤＰ表示装置。
【０００５】
【発明の実施の形態】
本発明は下記に挙げるいくつかの例により説明することができるが、特に断らない限りそれらの例に限定されるものではない。
【０００６】
（透明支持体）
透明支持体を形成する材料の例には、セルロースエステル（例、ジアセチルセルロース、トリアセチルセルロース（ＴＡＣ）、プロピオニルセルロース、ブチリルセルロース、アセチルプロピオニルセルロース、ニトロセルロース）、ポリアミド、ポリカーボネート、ポリエステル（例、ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４’−ジカルボキシレート、ポリブチレンテレフタレート）、ポリスチレン（例、シンジオタクチックポリスチレン）、ポリオレフィン（例、ポリエチレン、ポリプロピレン、ポリメチルペンテン）、ポリメチルメタクリレート、シンジオタクチックポリスチレン、ポリスルホン、ポリエーテルスルホン、ポリエーテルケトン、ポリエーテルイミドおよびポリオキシエチレンが含まれる。トリアセチルセルロース、ポリカーボネートおよびポリエチレンテレフタレートがより好ましい。
透明支持体の透過率は８０％以上であることが好ましく、８６％以上であることがさらに好ましい。ヘイズは、２％以下であることが好ましく、１％以下であることがさらに好ましい。屈折率は、１．４５乃至１．７０であることが好ましい。
透明支持体に、赤外線吸収剤あるいは紫外線吸収剤を添加してもよい。赤外線吸収剤の添加量は、透明支持体の０．０１乃至２０重量％であることが好ましく、０．０５乃至１０重量％であることがさらに好ましい。さらに滑り剤として、不活性無機化合物の粒子を透明支持体に添加してもよい。無機化合物としてはＳｉＯ2 、ＴｉＯ2 、ＢａＳＯ4 、ＣａＣＯ3 、タルクおよびカオリンが含まれていてもよい。
透明支持体は、表面処理を実施してもよい。表面処理の例には、薬品処理、機械的処理、コロナ放電処理、火焔処理、紫外線照射処理、高周波処理、グロー放電処理、活性プラズマ処理、レーザー処理、混酸処理およびオゾン酸化処理が含まれる。グロー放電処理、紫外線照射処理、コロナ放電処理および火焔処理が好ましく、グロー放電処理と紫外線処理がさらに好ましい。さらに、上層との接着強化のための下塗り層を設置してもよい。
【０００７】
（フィルター層）
フィルター層の厚さは０．１μｍ〜５ｃｍであることが好ましい。更に好ましくは１μｍ〜１ｃｍである。フィルター層は、波長が５６０〜６２０ｎｍの範囲（緑と赤の間）に吸収極大を持つ。
本発明においては、波長が５６０〜６２０ｎｍの範囲における吸収極大波長での透過率は、０．０１％〜８０％であり、１〜６０％がより好ましい。
波長が５６０〜６２０ｎｍの範囲の吸収極大は、赤色蛍光体の色純度を低下させているサブバンドを選択的にカットするために設定される。またＰＤＰにおいては、ネオンガスの励起によって放出される５８５ｎｍ付近の不要な発光もカットする。
上記の本発明により吸収極大を分離したことで、緑の蛍光体の色調に悪影響を与えることなく、選択的に光をカットできる。緑の蛍光体の色調への影響をさらに低下させるため、吸収スペクトルのピークをシャープにすることが好ましい。具体的には、波長が５６０乃至６２０ｎｍの範囲の吸収極大での半値幅は、１５〜２００ｎｍであることが好ましく、２０〜１００ｎｍであることがより好ましく、２２〜８０ｎｍであることが最も好ましい。半値幅が１０ｎｍ以下になるとサブバンドのカットが不十分となり、ＰＤＰにおいてはさらにネオンガスの励起による不要光の吸収が不完全になり効果が減少する。
【０００８】
またフィルター層は５６０〜６２０ｎｍの範囲の他に、波長が５００〜５５０ｎｍの範囲に吸収極大を有することが好ましい。
波長が５００〜５５０ｎｍの範囲での透過率は、２０〜８５％の範囲であることが好ましい。
波長が５００〜５５０ｎｍの範囲の吸収極大は、視感度が高い緑の蛍光体の発光強度を調節するために設定される。緑の蛍光体の発光域は、なだらかにカットすることが好ましい。波長が５００〜５５０ｎｍの範囲の吸収極大での半値幅（吸収極大での吸光度の半分の吸光度を示す波長領域の幅）は、３０〜３００ｎｍであることが好ましく、４０〜３００ｎｍであることがより好ましく、５０〜１５０ｎｍであることがさらに好ましく、６０〜１５０ｎｍであることが最も好ましい。なお、５００〜５５０ｎｍの範囲の吸収は５６０〜６２０ｎｍの範囲の吸収にくらべて小さいので、その半値幅は５６０〜６２０ｎｍの範囲の吸収を持たない膜を作成して別途求める。但し、両方の吸収の分離ができない場合は、５６０乃至６２０ｎｍの範囲の吸収がないものとして、大まかに半値幅を見積もることとする。
【０００９】
色素（染料または顔料、好ましくは染料）を用いて、フィルター層に上記の吸収スペクトルを付与する。波長が５００乃至５５０ｎｍの範囲に吸収極大を持つ染料としては、シアニン系、オキソノール系の化合物が好ましく用いられる。波長が５００乃至５５０ｎｍの範囲に吸収極大を持つ染料の例を以下に示す。
【００１０】
【化１】
0004044235.tif 000002
【００１１】
【化２】
0004044235.tif 000003
【００１５】
【化６】
0004044235.tif 000004
【００１６】
【化７】
0004044235.tif 000005
【００２１】
波長が５６０乃至６２０ｎｍの範囲に吸収極大を持つ染料としては、シアニン系またはオキソノール系の化合物が好ましく用いられる。これらは水中で分散して会合体を形成させることでシャープな吸収を示す。波長が５６０乃至６２０ｎｍの範囲に吸収極大を持つ染料の例を以下に示す。
【００２２】
【化１２】
0004044235.tif 000006
【００２３】
【化１３】
0004044235.tif 000007
【００２４】
【化１４】
0004044235.tif 000008
【００２５】
【化１５】
0004044235.tif 000009
【００２６】
【化１６】
0004044235.tif 000010
【００２７】
【化１７】
0004044235.tif 000011
【００２８】
フィルター層には、以上のような２種類以上の染料を組み合わせて用いることができる。
また、波長が５００乃至５５０ｎｍの範囲と波長が５６０乃至６２０ｎｍの範囲の両方に吸収極大を持つ染料をフィルター層に用いることもできる。例えば、上記のシアニン系およびオキソノール系染料は分子分散状態の５００乃至５５０ｎｍの範囲の吸収と会合体の状態の５６０乃至６２０ｎｍの範囲のシャープな吸収を持ち得る。そのような染料が部分的に会合体を形成した状態で使用すると、波長が５００乃至５５０ｎｍの範囲と波長が５６０乃至６２０ｎｍの範囲の両方に吸収極大を得ることができる。そのような染料の例を以下に示す。
【００２９】
【化１８】
0004044235.tif 000012
【００３０】
【化１９】
0004044235.tif 000013
【００３１】
フィルター層は、色素単独でも形成可能だが、色素の安定性および反射率特性の制御のためポリマーバインダーを含むことができる。
【００３２】
本発明のマトリクスとしてはゼラチンが好ましいが、そのほかにアクリル系、ウレタン系、ＳＢＲ系、オレフィン系、塩化ビニリデン系、酢酸ビニル系、ポリエステル系、またはこれらの共重合体が好ましく用いられる。ポリマーとしては直鎖のポリマーでも枝分かれしたポリマーでも、また架橋されたポリマーでも良い。またポリマーとしては単一のモノマーが重合したいわゆるホモポリマーでも良いし、２種以上のモノマーが重合したコポリマーでも良い。コポリマーの場合はランダムコポリマーでもブロックコポリマーでも良い。ポリマーの分子量は数平均分子量で5000〜1000000、好ましくは10000〜100000程度が好ましい。分子量が小さすぎるものは膜強度が不十分であり、大きすぎるものは製膜性が悪く好ましくない。
【００３３】
本発明で使用できる高分子ラテックスの具体例としては以下のようなものがある。メチルメタクリレート／エチルアクリレート／メタクリル酸コポリマーのラテックス、メチルメタクリレート／2-エチルヘキシルアクリレート／スチレン／アクリル酸コポリマーのラテックス、スチレン／ブタジエン／アクリル酸コポリマーのラテックス、スチレン／ブタジエン／ジビニルベンゼン／メタクリル酸コポリマーのラテックス、メチルメタクリレート／塩化ビニル／アクリル酸コポリマーのラテックス、塩化ビニリデン／エチルアクリレート／アクリロニトリル／メタクリル酸コポリマーのラテックスなど。また、このようなポリマーは市販もされていて、以下のようなポリマーが利用できる。
【００３４】
フィルター層に、褪色防止剤を添加してもよい。染料の安定化剤として機能する褪色防止剤の例には、ハイドロキノン誘導体（米国特許３９３５０１６号、同３９８２９４４号の各明細書記載）、ハイドロキノンジエーテル誘導体（米国特許４２５４２１６号明細書および特開昭５５−２１００４号公報記載）、フェノール誘導体（特開昭５４−１４５５３０号公報記載）、スピロインダンまたはメチレンジオキシベンゼンの誘導体（英国特許公開２０７７４５５号、同２０６２８８８号の各明細書および特開昭６１−９０１５５号公報記載）、クロマン、スピロクロマンまたはクマランの誘導体（米国特許３４３２３００号、同３５７３０５０号、同３５７４６２７号、同３７６４３３７号の各明細書および特開昭５２−１５２２２５号、同５３−２０３２７号、同５３−１７７２９号、同６１−９０１５６号の各公報記載）、ハイドロキノンモノエーテルまたはパラアミノフェノールの誘導体（英国特許１３４７５５６号、同２０６６９７５号の各明細書および特公昭５４−１２３３７号、特開昭５５−６３２１号の各公報記載）およびビスフェノール誘導体（米国特許３７００４５５号明細書および特公昭４８−３１６２５号公報記載）が含まれる。
【００３５】
光あるいは熱に対する色素の安定性を向上させるため、金属錯体（米国特許４２４５０１８号明細書および特開昭６０−９７３５３号公報記載）を褪色防止剤として用いてもよい。
さらに色素の耐光性を改良するために、一重項酸素クエンチャーを褪色防止剤として用いてもよい。一重項酸素クエンチャーの例には、ニトロソ化合物（特開平２−３００２８８号公報記載）、ジインモニウム化合物（米国特許４６５６１２号明細書記載）、ニッケル錯体（特開平４−１４６１８９号公報記載）および酸化防止剤（欧州特許公開８２００５７Ａ１号明細書記載）が含まれる。
【００３６】
（下塗り層）
透明支持体とフィルター層との間に、下塗り層を設けることが好ましい。
下塗り層は、ガラス転移温度が６０℃以下−６０℃以上のポリマーを含む層、フィルター層側の表面が粗面である層またはフィルター層のポリマーと親和性を有するポリマーを含む層として形成する。なお、フィルター層が設けられていない透明支持体の面に下塗り層を設けて、透明支持体とその上に設けられる層（例えば、反射防止層、ハードコート層）との接着力を改善してもよい。また、下塗り層は、光学フィルターと画像形成装置とを接着するための接着剤と光学フィルターとの親和性を改善するために設けてもよい。
下塗り層の厚みは、２ｎｍ乃至２０μｍが好ましく、５０ｎｍ乃至５μｍがより好ましい。
ガラス転移温度が６０℃以下−６０℃以上のポリマーを含む下塗り層は、ポリマーの粘着性で、透明支持体とフィルター層とを接着する。ガラス転移温度が６０℃以下−６０℃以上のポリマーは、塩化ビニル、塩化ビニリデン、酢酸ビニル、ブタジエン、ネオプレン、スチレン、クロロプレン、アクリル酸エステル、メタクリル酸エステル、アクリロニトリルまたはメチルビニルエーテルの重合または共重合により得ることができる。ガラス転移温度は、２０℃以下であることが好ましく、１５℃以下であることがより好ましく、１０℃以下であることがさらに好ましく、５℃以下であることがさらにまた好ましく、０℃以下であることが最も好ましい。
表面が粗面である下塗り層は、粗面の上にフィルター層を形成することで、透明支持体とフィルター層とを接着する。表面が粗面である下塗り層は、高分子ラテックスの塗布により容易に形成することができる。ラテックスの平均粒径は、０．０２乃至３μｍであることが好ましく、０．０５乃至１μｍであることがさらに好ましい。
フィルター層のバインダーポリマーと親和性を有するポリマーの例には、アクリル樹脂、セルロース誘導体、ゼラチン、カゼイン、でんぷん、ポリビニルアルコール、可溶性ナイロンおよび高分子ラテックスが含まれる。
二以上の下塗り層を設けてもよい。
下塗り層には、透明支持体を膨潤させる溶剤、マット剤、界面活性剤、帯電防止剤、塗布助剤や硬膜剤を添加してもよい。
【００３７】
（反射防止層）
光学フィルターに反射防止層を設けて、光学フィルターに反射防止機能を付与してもよい。
反射防止層としては、低屈折率層が必須である。低屈折率層の屈折率は、上記透明支持体の屈折率よりも低い。低屈折率層の屈折率は、１．２０乃至１．５５であることが好ましく、１．３０乃至１．５０であることがさらに好ましい。
低屈折率層の厚さは、５０乃至４００ｎｍであることが好ましく、５０乃至２００ｎｍであることがさらに好ましい。
低屈折率層は、屈折率の低い含フッ素ポリマーからなる層（特開昭５７−３４５２６号、特開平３−１３０１０３号、同６−１１５０２３号、同８−３１３７０２号、同７−１６８００４号の各公報記載）、ゾルゲル法により得られる層（特開平５−２０８８１１号、同６−２９９０９１号、同７−１６８００３号の各公報記載）、あるいは微粒子含む層（特公昭６０−５９２５０号、特開平５−１３０２１号、同６−５６４７８号、同７−９２３０６号、同９−２８８２０１号の各公報に記載）として形成することができる。微粒子を含む層では、微粒子間または微粒子内のミクロボイドとして、低屈折率層に空隙を形成することができる。微粒子を含む層は、３乃至５０体積％の空隙率を有することが好ましく、５乃至３５体積％の空隙率を有することがさらに好ましい。
【００３８】
広い波長領域の反射を防止するためには、低屈折率層に加えて、屈折率の高い層（中・高屈折率層）を積層することが好ましい。
高屈折率層の屈折率は、１．６５乃至２．４０であることが好ましく、１．７０乃至２．２０であることがさらに好ましい。中屈折率層の屈折率は、低屈折率層の屈折率と高屈折率層の屈折率との中間の値となるように調整する。中屈折率層の屈折率は、１．５０乃至１．９０であることが好ましい。
中・高屈折率層の厚さは、５ｎｍ乃至１００μｍであることが好ましく、１０ｎｍ乃至１０μｍであることがさらに好ましく、３０ｎｍ乃至１μｍであることが最も好ましい。
中・高屈折率層のヘイズは、５％以下であることが好ましく、３％以下であることがさらに好ましく、１％以下であることが最も好ましい。
中・高屈折率層は、比較的高い屈折率を有するポリマーバインダーを用いて形成することができる。屈折率が高いポリマーの例には、ポリスチレン、スチレン共重合体、ポリカーボネート、メラミン樹脂、フェノール樹脂、エポキシ樹脂および環状（脂環式または芳香族）イソシアネートとポリオールとの反応で得られるポリウレタンが含まれる。その他の環状（芳香族、複素環式、脂環式）基を有するポリマーや、フッ素以外のハロゲン原子を置換基として有するポリマーも、屈折率が高い。二重結合を導入してラジカル硬化を可能にしたモノマーの重合反応によりポリマーを形成してもよい。
【００３９】
さらに高い屈折率を得るため、ポリマーバインダー中に無機微粒子を分散してもよい。無機微粒子の屈折率は、１．８０乃至２．８０であることが好ましい。無機微粒子は、金属の酸化物または硫化物から形成することが好ましい。金属の酸化物または硫化物の例には、二酸化チタン（例、ルチル、ルチル／アナターゼの混晶、アナターゼ、アモルファス構造）、酸化錫、酸化インジウム、酸化亜鉛、酸化ジルコニウムおよび硫化亜鉛が含まれる。酸化チタン、酸化錫および酸化インジウムが特に好ましい。無機微粒子は、これらの金属の酸化物または硫化物を主成分とし、さらに他の元素を含むことができる。主成分とは、粒子を構成する成分の中で最も含有量（重量％）が多い成分を意味する。他の元素の例には、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、ＰおよびＳが含まれる。
被膜形成性で溶剤に分散し得るか、それ自身が液状である無機材料、例えば、各種元素のアルコキシド、有機酸の塩、配位性化合物と結合した配位化合物（例、キレート化合物）、活性無機ポリマーを用いて、中・高屈折率層を形成することもできる。
【００４０】
反射防止層は、表面をアンチグレア機能（入射光を表面で散乱させて、膜周囲の景色が膜表面に移るのを防止する機能）を付与することができる。例えば、透明フィルムの表面に微細な凹凸を形成し、そしてその表面に反射防止層を形成するか、あるいは反射防止層を形成後、エンボスロールにより表面に凹凸を形成することにより、アンチグレア機能を得ることができる。
アンチグレア機能を有する反射防止層は、一般に３〜３０％のヘイズを有する。
【００４１】
（その他の層）
光学フィルターには、ハードコート層、潤滑層、帯電防止層あるいは中間層を設けることもできる。
ハードコート層は、架橋しているポリマーを含むことが好ましい。ハードコート層は、アクリル系、ウレタン系、エポキシ系のポリマー、オリゴマーまたはモノマー（例、紫外線硬化型樹脂）を用いて形成することができる。シリカ系材料からハードコート層を形成することもできる。
反射防止層（低屈折率層）の表面に潤滑層を形成してもよい。潤滑層は、低屈折率層表面に滑り性を付与し、耐傷性を改善する機能を有する。潤滑層は、ポリオルガノシロキサン（例、シリコンオイル）、天然ワックス、石油ワックス、高級脂肪酸金属塩、フッ素系潤滑剤またはその誘導体を用いて形成することができる。潤滑層の厚さは、２乃至２０ｎｍであることが好ましい。
【００４２】
フィルター層、下塗り層、反射防止層（中屈折率層、高屈折率層、低屈折率層）、ハードコート層、潤滑層、その他の層は、一般的な塗布方法により形成することができる。塗布方法の例には、ディップコート法、エアーナイフコート法、カーテンコート法、ローラーコート法、ワイヤーバーコート法、グラビアコート法およびホッパーを使用するエクストルージョンコート法（米国特許２６８１２９４号明細書記載）が含まれる。二以上の層を同時塗布により形成してもよい。同時塗布法については、米国特許２７６１７９１号、同２９４１８９８号、同３５０８９４７号、同３５２６５２８号の各明細書および原崎勇次著「コーティング工学」２５３頁（１９７３年朝倉書店発行）に記載がある。
【００４３】
（光学フィルターの用途）光学フィルターは、プラズマディスプレイパネル（ＰＤＰ）に適用する。低屈折率層を設ける場合は、低屈折率層が設けられていない側の面が画像表示装置の画像表示面と対向するように配置する。本発明の光学フィルターは、プラズマディスプレイパネル（ＰＤＰ）のフィルターとして使用すると、特に顕著な効果が得られる。プラズマディスプレイパネル（ＰＤＰ）は、ガス、ガラス基板、電極、電極リード材料、厚膜印刷材料および蛍光体により構成される。ガラス基板は、前面ガラス基板と後面ガラス基板の二枚である。二枚のガラス基板には電極と絶縁層を形成する。後面ガラス基板には、さらに蛍光体層を形成する。二枚のガラス基板を組み立てて、その間にガスを封入する。このプラズマディスプレイパネルはＰＤＰモジュールとも呼ばれる。プラズマディスプレイパネル（ＰＤＰ）は、既に市販されている。プラズマディスプレイパネルについては、特開平５−２０５６４３号、同９−３０６３６６号の各公報に記載がある。本発明で言う前面板とはこのプラズマディスプレイパネルの前面に設置され筐体に組み込まれた透明な板であり、“光学フィルター”と呼ばれることもある。
【００４４】
【実施例】
以下に具体例をあげ、本発明をさらに詳しく説明するが、発明の主旨を超えない限り、本発明は実施例に限定されるものではない。
実施例１
（下塗り層の形成）
厚さ１００μｍの透明なポリエチレンテレフタレートフィルムの両面をコロナ処理した後、片面にスチレンーブタジエンコポリマーからなるラテックスを厚さ１３０ｎｍとなるよう塗布し、下塗り層を形成した。
【００４５】
（第２下塗り層の形成）
下塗り層の上に、酢酸とグルタルアルデヒドを含むゼラチン水溶液を、厚さ５０ｎｍとなるよう塗布し、第２下塗り層を形成した。
【００４６】
（低屈折率層の形成）
反応性フッ素ポリマー（ＪＮ−７２１９、日本合成ゴム（株）製）２．５０ｇにｔ−ブタノール１．３ｇを加え、室温で１０分間攪拌し、１μｍのポリプロピレンフィルターで濾過した。得られた低屈折率層用塗布液を、透明支持体の下塗り面とは反対側の面に、バーコーターを用いて乾燥膜厚が１１０ｎｍとなるように塗布し、１２０℃で３０分間乾燥して硬化させ低屈折率層を形成した。
【００４７】
（フィルター層の形成）
ゼラチンの１０重量％分散液１８０ｇに、染料（ｂ６）０．０５ｇを溶解させ、４０℃で３０分間攪拌した後、２μｍのポリプロピレンフィルターで濾過した。得られたフィルター層用塗布液を、第２下塗り層の上に、乾燥膜厚が３．５μｍとなるように塗布し、１２０℃で１０分間乾燥してフィルター層を形成し、光学フィルター（１）を作成した。
光学フィルターの分光透過率を調べたところ、５９３ｎｍに吸収極大を有し、吸収極大での透過率は２５％であった。また、４６０ｎｍ、６２０ｎｍにおける透過率はそれぞれ８９％、９１％であった。
【００４８】
実施例２
（フィルター層の形成）
ゼラチンの１０重量％分散液１８０ｇに、染料（ａ１）０．０６ｇおよび染料（ｂ６）０．０５ｇを溶解させ、４０℃で３０分間攪拌した後、２μｍのポリプロピレンフィルターで濾過した。得られたフィルター層用塗布液を、第２下塗り層の上に、乾燥膜厚が３．５μｍとなるように塗布し、１２０℃で１０分間乾燥してフィルター層を形成し、光学フィルター（１）を作成した。
光学フィルターの分光透過率を調べたところ、５３０ｎｍと５９３ｎｍに吸収極大を有し、吸収極大での透過率はそれぞれ７０％、２５％であった。また、４６０ｎｍ、６２０ｎｍにおける透過率はそれぞれ８６％、９１％であった。
【００４９】
実施例３
（フィルター層の形成）
ゼラチンの１０重量％分散液１８０ｇに、染料（ａ１）０．０６ｇおよび染料（ｂ５）０．０９ｇを溶解させ、４０℃で３０分間攪拌した後、２μｍのポリプロピレンフィルターで濾過した。得られたフィルター層用塗布液を、第２下塗り層の上に、乾燥膜厚が３．５μｍとなるように塗布し、１２０℃で１０分間乾燥してフィルター層を形成し、光学フィルター（１）を作成した。
光学フィルターの分光透過率を調べたところ、５３０ｎｍと５９２ｎｍに吸収極大を有し、吸収極大での透過率はそれぞれ７０％、４％であった。また、４６０ｎｍ、６２０ｎｍにおける透過率はそれぞれ８６％、９０％であった。
【００５０】
比較例１
（フィルター層の形成）
ＰＶＡ―２０３（クラレ（株）製）の１０重量％水溶液１８０ｇに、染料（ａ１）０．０５ｇおよび染料（ｂ６）０．０５ｇを溶解させ、４０℃で２０分間攪拌した後、２μｍのポリプロピレンフィルターで濾過した。得られたフィルター層用塗布液を用いた以外は、実施例１と同様にして光学フィルター（２）を作成した。
光学フィルターの分光透過率を調べたところ、５３０ｎｍと５９３ｎｍに吸収極大を有し、吸収極大での透過率は、５３０ｎｍの吸収極大が６９％、５９３ｎｍの吸収極大が５７％であった。また、４６０ｎｍ、６２０ｎｍにおける透過率はそれぞれ８７％、７６％であった。
【００５１】
比較例２
（フィルター層の形成）
部分加水分解したポリ酢酸ビニル６．０ｇをイソプロピルアルコール：水＝１：１（重量）１６０ｇに溶解し、市販の染料（ホスパタームピンクＥ）６．０ｇおよび染料（ａ１）０．０５ｇを溶解させ、４０℃で２０分間攪拌した後、２μｍのポリプロピレンフィルターで濾過した。得られたフィルター層用塗布液を用いた以外は、実施例１と同様にして光学フィルター（３）を作成した。
光学フィルターの分光透過率を調べたところ、５３０ｎｍと５７０ｎｍに吸収極大を有し、吸収極大での透過率は、５３０ｎｍの吸収極大が６９％、５７０ｎｍの吸収極大が６５％であった。また、４６０ｎｍ、６２０ｎｍにおける透過率はそれぞれ８７％、７５％であった。
【００５２】
比較例３
（フィルター層の形成）
部分加水分解したポリ酢酸ビニル６．０ｇをイソプロピルアルコール：水＝２：８（重量）１６０ｇに溶解し、市販の染料（ホスパタームレッドＥＧtrans）６．０ｇおよび染料（ｂ１）０．０５ｇを溶解させ、４０℃で２０分間攪拌した後、２μｍのポリプロピレンフィルターで濾過した。得られたフィルター層用塗布液を用いた以外は、実施例１と同様にして光学フィルター（４）を作成した。光学フィルターの分光透過率を調べたところ、５１０ｎｍと５９２ｎｍに吸収極大を有し、吸収極大での透過率は、５１０ｎｍの吸収極大が６５％、５９２ｎｍの吸収極大が３２％であった。また、４６０ｎｍ、６２０ｎｍにおける透過率はそれぞれ７１％、８３％であった。
【００５３】
（フィルター機能の評価）
プラズマディスプレイパネル（ＰＤＳ４２０２Ｊ−Ｈ、富士通（株）製）の前面板の最表面のフィルムを剥がし、その代わりに実施例１、２および比較例１で作成した光学フィルター（低屈折率層が設けられていない側の面）を接着剤で貼り付けた。表示される画像について、コントラスト、輝度（実施例１に対する相対値）の測定および目視による白色光と赤色光の評価を行った。結果を第１表に示す。
【００５４】
表１の結果から明らかなように４００〜４６０ｎｍおよび６２０〜７００ｎｍの透過率が８０％以下であると、青または赤の強度が低下し色味の不整合が起きるだけでなく、輝度の低下の幅が大きくなり大幅な画質の低下が避けられない。
【００５５】
0004044235.tif 000014
【００５６】
0004044235.tif 000015
【００５７】
【発明の効果】
第１、２表の結果から明らかなように、本発明のフィルターをディスプレイに適用すると、輝度を損なわずに色純度の高く、コントラストの高い表示装置を得ることができる。